(57)【特許請求の範囲】
【請求項１】
反射防止コーティング作製用の組成物であって、以下の構成要素：
ａ）少なくとも１つの加水分解性シラン化合物と、
ｂ）部分的に加水分解された及び／又は縮合された形態で存在することも可能な、少なくとも１つの加水分解性金属化合物と、
ｃ）少なくとも２つの官能基を有し、該官能基を介して前記加水分解性金属化合物及び前記加水分解性シラン化合物からなる群より選ばれる少なくとも２つの化合物と配位結合を形成することが可能である有機化合物と、
ｄ）少なくとも１つの溶媒と、
を含み、
前記有機化合物が、前記加水分解性金属化合物及び前記加水分解性シラン化合物からなる群より選ばれる少なくとも２つの化合物と配位結合することにより配位高分子を形成し、
前記加水分解性金属化合物が、式ＭＸｎ（式中、Ｘは加水分解性ラジカルであり、ＭはＢ、Ｓｎ、Ｔｉ、Ｚｒ及びＶからなる群から選択され、ｎは金属の価数に相当する）の化合物であり、
前記加水分解性シラン化合物が、式Ｒ１ａＳｉＸ４−ａ（式中、Ｒ１は１つ又は複数の非加水分解性ラジカルであり、ａは０、１又は２の値をとり、Ｘは１つ又は複数の加水分解性ラジカルを表し、該加水分解性ラジカルは同一であっても又は異なっていてもよい）の化合物であることを特徴とする、組成物。
【請求項２】
前記官能基が、アミノ基、カルボン酸基、ヒドロキシル基及びチオール基であることを特徴とする、請求項１に記載の組成物。
【請求項３】
前記有機化合物が、ジカルボン酸、トリカルボン酸若しくはテトラカルボン酸、ジカルボン酸エステル、トリカルボン酸エステル若しくはテトラカルボン酸エステル、及び／又はかかる化合物の無水物及び／又はエステルであることを特徴とする、請求項１又は２に記載の組成物。
【請求項４】
ＭがＴｉであることを特徴とする、請求項１〜３のいずれかに記載の組成物。
【請求項５】
構成要素ａ）及び構成要素ｂ）におけるケイ素と金属イオンとのモル比が１００：１〜１：２であることを特徴とする、請求項１〜４のいずれかに記載の組成物。
【請求項６】
反射防止コーティングを製造する方法であって、
ａ）請求項１〜５のいずれかに記載の組成物を作製する工程と、
ｂ）前記組成物を基板に塗布する工程と、
ｃ）コーティングを熱処理する工程と、
を含む、方法。 
【発明の詳細な説明】
【技術分野】
【０００１】
本発明は、反射防止コーティング、特には単層反射防止コーティングと、更にはかかるコーティングを製造する方法と、その使用とに関する。
【背景技術】
【０００２】
物理蒸着（ＰＶＤ）及び化学蒸着（ＣＶＤ）は反射防止コーティングを作製する慣用の方法である。しかしながら、これらの方法に必要とされる真空装置では、特に大表面積用にかかるコーティングを作製するのに多大なコストがかかる。ゾルゲル法等の湿式化学法が、大表面積用の反射防止コーティングを含む反射防止コーティングを作製するのに有益な方法である。一般的には、高価値の反射防止コーティングは、多層コーティングを用いることで達成される。これはとりわけ熱硬化がより複雑となることから、多大な時間を要するだけでなく、コストもかかる。そのため当業界は、例えば太陽電池等の大面積大装置容量用の単層コーティングを必要としていることが明らかとなっている。このような単層コーティングは、特に太陽電池で要求されるような太陽光スペクトルの広帯域透過を示す。
【０００３】
これまでの慣用の方法に従うと、このような単層コート又は単層反射防止コートはゾルゲルプロセスにおいて多孔質ＳｉＯ２から作製される。
【０００４】
コーティングの有孔性が、とりわけ空気を含有することにより、その気孔率及びＳｉＯ２マトリクスの作製方法に応じてコーティングの屈折率を理論値である１．５（純ＳｉＯ２）から１．１〜１．４５へと低減させる（非特許文献１、２、３、４、５）。そのため、高価値のコーティングを得るには、気孔率を正確に制御しなければならない。
【０００５】
多孔質構造を展開する既知の化合物群の１つは、配位高分子、特にはいわゆる有機金属骨格（ＭＯＦ）である（非特許文献６、７、８、９、１０）。これらは配位子で架橋された有機金属中心からなる化合物である。これらの化合物では、配位子と有機金属中心とを適切に選択することによって、得られる構造の気孔率を調整することが可能である。同時に、使用される溶媒又は溶媒混合物も一部関与し得る。これらの化合物は、存在する金属中心も触媒効果を有することが多いことから、主に触媒の分野で用いられる。したがって一般的には、熱処理するとこれらの能力が失われることから、これらの化合物は熱処理されない。ＭＯＦを含む反射防止コーティングが知られていない。
【先行技術文献】
【非特許文献】
【０００６】
【非特許文献１】F. Guillemot, A. Brunet-Bruneau, E. Bourgeat-Lami, T. Gacoin, E. Barthel and J.-P. Boilot, Chem. Mater. 2010, 22, 2822-2828.
【非特許文献２】M. C. Bautista and A. Morales, Sol. Energy Mater. Sol. Cells 2003, 80, 217-225.
【非特許文献３】B. B. Troitskii, Yu. A. Mamaev, A. A. Babin, M.A. Lopatin, V. N. Denisova, M. A. Novikova, L. V. Khokhlova and T. I. Lopatina, Glass Physics and Chemistry, 2010, 36 (5), 609-616.
【非特許文献４】P. Falcaro, L. Malfatti, T. Kidchob, G. Giannini, A. Falqui, M. F. Casula, H. Amenitsch, B. Marmiroli, G. Grenci and P. Innocenzi, Chem. Mater. 2009, 21, 2055-2061.
【非特許文献５】K. Biswas, S. Gangopadhyay, H.-C. Kim and R. D. Miller, Thin Solid Films 2006, 514, 350-354.
【非特許文献６】O. M. Yaghi and H. Li, J. Am. Chem. Soc. 1995, 117, 10401-10402.
【非特許文献７】C. Janiak, Dalton Trans., 2003, 2781-2804.
【非特許文献８】Jesse L.C. Rowsell, Omar M. Yaghi, Microporous and Mesoporous Materials 73 (2004) 3-14.
【非特許文献９】J. D. Figueroa; T. Fout; S. Plasynski; H. Mcllyried; R. D. Srivastava, Int. J. Greenhouse Gas Contr. 2008, 2, 9-20.
【非特許文献１０】Corma, H. Garca and F. X. Llabres i Xamena, Chem. Rev. 2010, 110, 4606-4655.
【発明の概要】
【発明が解決しようとする課題】
【０００７】
このことから本発明の目的は、コーティングの気孔率のより良好な制御を可能にする反射防止コーティングを提供することである。
【課題を解決するための手段】
【０００８】
この目的は、独立請求項の特徴を備える本発明によって達成される。本発明の有利な形態は下位請求項によって特徴付けられる。全ての特許請求の範囲の文言は引用することにより本明細書の一部をなす。本発明には、全ての合理的な、より詳細には全ての言及される独立請求項及び／又は従属請求項の組合せも包含される。
【０００９】
この目的は、少なくとも１つの加水分解性シラン化合物と、部分的に加水分解された及び／又は縮合された形態で存在することも可能な、少なくとも１つの加水分解性金属化合物と、少なくとも２つの機能的配位基又はその前駆体を有する少なくとも１つの有機化合物と、少なくとも１つの溶媒とを含むコーティング組成物を用いて達成される。
【発明の効果】
【００１０】
得られるコートは、特にその均質な気孔率が特徴である。これは有機化合物の選択によって制御することができる。結果として、屈折率が僅かしか変動しないコーティングが得られる。
【図面の簡単な説明】
【００１１】
【図１】可視領域における実施例５、６及び７のサンプルの透過スペクトルである。コーティングしていないスライドガラスを比較用に測定した。
【図２】可視領域における実施例５、６及び７のサンプルの反射スペクトルである。
【図３】実施例８〜１１のサンプルの透過スペクトルである。コーティングしていないスライドガラスを比較用に測定した。
【図４】硬度１Ｈの鉛筆を用いた引っ掻き抵抗性試験後の実施例５の表面の光学顕微鏡による顕微鏡写真である。
【図５】硬度８Ｈの鉛筆を用いた引っ掻き抵抗性試験後の実施例６の表面の光学顕微鏡による顕微鏡写真である。
【図６】硬度８Ｈの鉛筆を用いた引っ掻き抵抗性試験後の実施例７の表面の光学顕微鏡による顕微鏡写真である。
【図７】粘着テープ試験後の実施例５の表面の分析域の光学顕微鏡による顕微鏡写真である。
【図８】粘着テープ試験後の実施例６の表面の分析域の光学顕微鏡による顕微鏡写真である。
【図９】粘着テープ試験後の実施例７の表面の分析域の光学顕微鏡による顕微鏡写真である。
【図１０】倍率１００００倍の実施例５の表面のＳＥＭによる顕微鏡写真である。
【図１１】倍率１００００倍の実施例６の表面のＳＥＭによる顕微鏡写真である。
【図１２】倍率１００００倍の実施例７の表面のＳＥＭによる顕微鏡写真である。
【図１３】倍率５００００倍の実施例５の表面のＳＥＭによる顕微鏡写真である。
【図１４】倍率５００００倍の実施例６の表面のＳＥＭによる顕微鏡写真である。
【図１５】倍率５００００倍の実施例７の表面のＳＥＭによる顕微鏡写真である。
【図１６】メチルバイオレットの分解に対する、実施例１１のコーティングの光触媒活性の研究結果である。
【発明を実施するための形態】
【００１２】
「少なくとも２つの機能的配位基を有する少なくとも１つの有機化合物」という用語は、所与の金属イオンとの配位結合を展開することが可能な少なくとも２つの官能基を含有する有機化合物を特定するものである。本明細書では、２つ以上の機能的結合を展開することが可能な有機基が好まれる。本明細書では、官能基を介して２つ以上、好ましくは２つの金属原子と配位結合を形成することが可能な有機化合物が好まれる。かかる好ましい化合物は配位高分子の構築に特に適している。
【００１３】
任意の特定の理論に拘束されるものではないが、配位高分子、特にはＭＯＦは本組成物において形成されると推測される。この目的は、加水分解性金属化合物及び有機化合物によって果たされる。しかしながら、シラン化合物もＭＯＦの形成に関与している。概して、このような配位高分子の構築には、本組成物において既定の孔形成をもたらす既定の骨格を形成するという利点がある。
【００１４】
これらの配位結合は個々の化合物に対して形成される必要はない。有機化合物は金属化合物及び／又はシラン化合物の縮合物と連結することも可能である。当然のことながら、ＭＯＦに関与していない化合物の一部を孔内に組み込むことも可能である。
【００１５】
さらに本組成物内の既定の構造が、反射防止コーティングの作製に非常に重要である。反射防止コーティングを作製するのに、塗布組成物を熱処理する。この処理中に、溶媒が除去され、有機構成要素、すなわち有機化合物を含む構成要素が広く焼失する（burnt out）。これにもかかわらず、本組成物で形成される構造は、後の反射防止コートの構造、より詳細には得られる屈折率に重要となるその孔構造に影響を与える。このようにして、本組成物における既定の構造によって、後の反射防止コーティングの構造に影響を与えることが可能である。
【００１６】
本組成物は少なくとも１つの加水分解性シラン化合物を含む。これは式：
Ｒ１ａＳｉＸ４−ａ            （Ｉ）
（式中、Ｘは１つ又は複数の加水分解性ラジカルを表し、該加水分解性ラジカルは同一であっても又は異なっていてもよい）の化合物であるのが好ましい。
【００１７】
上記式中の加水分解性ラジカルＸの好適な例は、水素、ハロゲン（Ｆ、Ｃｌ、Ｂｒ又はＩ、特にはＣｌ又はＢｒ）、アルコキシ（例えばＣ１〜６アルコキシ、例えばメトキシ、エトキシ、ｎ−プロポキシ、イソプロポキシ、並びにｎ−ブトキシ、イソブトキシ、ｓｅｃ−ブトキシ若しくはｔｅｒｔ−ブトキシ）、アリールオキシ（好ましくはＣ６〜１０アリールオキシ、例えばフェノキシ）、アルカリールオキシ（例えばベンゾイルオキシ）、アシルオキシ（例えばＣ１〜６アシルオキシ、好ましくはＣ１〜４アシルオキシ、例えばアセトキシ又はプロピオニルオキシ）、及びアルキルカルボニル（例えばＣ２〜７アルキルカルボニル、例えばアセチル）である。同様に、ＮＨ２基、アルキル、アリール及び／又はアラルキルで一置換又は二置換されたアミノ基（ここで、アルキルラジカル、アリールラジカル及び／又はアラルキルラジカルの例は、Ｒ１について下に示されるものである）、ベンズアミド等のアミド基、又はアルドキシム基若しくはケトキシム基も適している。例えばグリコール、グリセロール又はピロカテコールとのＳｉ−ポリオール錯体の場合のように、２つ又は３つのＸ基が互いに連結していてもよい。上述の基は任意に、ハロゲン、ヒドロキシル、アルコキシ、アミノ又はエポキシ等の置換基を含有していてもよい。好ましい加水分解によって除去可能なラジカルＸは、ハロゲン、アルコキシ基及びアシルオキシ基である。特に好ましい加水分解によって除去可能なラジカルは、Ｃ１〜４アルコキシ基、特にはメトキシ及びエトキシである。
【００１８】
式（Ｉ）では、ａは０、１又は２の値をとることができ、好ましいシランはａが０又は１のものであり、より好ましくはａは０である。好ましいシランは、好ましくは全て同じである４つの加水分解性ラジカルを有するシランである。
【００１９】
Ｒ１は１つ又は複数の非加水分解性ラジカルを表す。非加水分解性ラジカルは例えば、アルキル（例えばＣ１〜２０アルキル、特にはＣ１〜４アルキル、例えばメチル、エチル、ｎ−プロピル、イソプロピル、ｎ−ブチル、イソブチル、ｓｅｃ−ブチル及びｔｅｒｔ−ブチル）、アルケニル（例えばＣ２〜２０アルケニル、特にはＣ２〜４アルケニル、例えばビニル、１−プロペニル、２−プロペニル及びブテニル）、アルキニル（例えばＣ２〜２０アルキニル、特にはＣ２〜４アルキニル、例えばエチニル又はプロパルギル）、アリール（特にはＣ６〜１０アリール、例えばフェニル及びナフチル）、並びに対応するアラルキル基及びアルカリール基、例えばトリル及びベンジル、並びに環状Ｃ３〜Ｃ１２アルキル基及びアルケニル基、例えばシクロプロピル、シクロペンチル及びシクロヘキシルである。
【００２０】
ラジカルＲ１は必要に応じて更に架橋が可能である官能基であり得る慣用の置換基を含んでいてもよい。慣用の置換基は例えば、ハロゲン（例えば塩素又はフッ素）、エポキシド（例えばグリシジル又はグリシジルオキシ）、ヒドロキシル、エーテル、エステル、アミノ、モノアルキルアミノ、ジアルキルアミノ、任意で置換されたアニリノ、アミド、カルボキシル、アルケニル、アルキニル、アクリロイル、アクリロイルオキシ、メタクリロイル、メタクリロイルオキシ、メルカプト、シアノ、アルコキシ、イソシアナト、アルデヒド、ケト、アルキルカルボニル、酸無水物及びリン酸である。これらの置換基は、二価架橋基、特にはアルキレン架橋基、アルケニレン架橋基又はアリーレン架橋基を介してケイ素原子と結合する。これらには酸素又は−ＮＨ−基が間に挿入されていてもよい。架橋基は例えば、１個〜１８個、好ましくは１個〜８個、特には１個〜６個の炭素原子を含有する。上述の二価架橋基は例えば、上述の一価のアルキルラジカル、アルケニルラジカル又はアリールラジカルに由来するものである。当然のことながら、ラジカルＲ１は２つ以上の官能基を有していてもよい。
【００２１】
架橋が可能である官能基を有する非加水分解性ラジカルＲ１の好ましい例は、グリシジル又はグリシジルオキシ−（Ｃ１〜２０）−アルキレンラジカル、例えばβ−グリシジルオキシエチル、γ−グリシジルオキシプロピル、δ−グリシジルオキシブチル、ε−グリシジルオキシペンチル、ω−グリシジルオキシヘキシル、及び２−（３，４−エポキシシクロヘキシル）エチル、（メタ）アクリロイルオキシ−（Ｃ１〜６）−アルキレンラジカル、例えば、（メタ）アクリロイルオキシメチル、（メタ）アクリロイルオキシエチル、（メタ）アクリロイルオキシプロピル、又は（メタ）アクリロイルオキシブチル、及び３−イソシアナトプロピルラジカルである。特に好ましいラジカルは、γ−グリシジルオキシプロピル及び（メタ）アクリロイルオキシプロピルである。本明細書では、（メタ）アクリロイルはアクリロイル及びメタクリロイルを指す。
【００２２】
使用するのに好ましいラジカルＲ１は、置換基又は官能基を含まないラジカルであり、特にはアルキル基、好ましくは１個〜４個の炭素原子を有するアルキル基、特にはメチル及びエチル、並びに更にフェニル等のアリールラジカルである。
【００２３】
式（Ｉ）のシラン化合物の例は、メチルトリメトキシシラン、メチルトリエトキシシラン、エチルトリエトキシシラン、イソブチルトリメトキシシラン、イソブチルトリエトキシシラン、オクチルトリエトキシシラン、オクチルトリメトキシシラン、（３−グリシジルオキシプロピル）メチルジエトキシシラン、（３−グリシジルオキシプロピル）トリメトキシシラン、フェニルトリメトキシシラン、若しくはフェニルトリエトキシシラン、テトラアルコキシシラン、例えばテトラメトキシシラン（Ｓｉ（ＯＣＨ３）４）、テトラエトキシシラン（Ｓｉ（ＯＣ２Ｈ５）４）、テトラプロポキシシラン（Ｓｉ（Ｏ−ｎ−又はイソ−Ｃ３Ｈ７）４）、Ｓｉ（ＯＣ４Ｈ９）４、及び更にはＳｉＣｌ４、ＨＳｉＣｌ３、Ｓｉ（ＯＯＣＣＨ３）４、又はかかるシラン化合物の混合物であり、テトラアルコキシシラン、例えばテトラメトキシシラン（Ｓｉ（ＯＣＨ３）４）、テトラエトキシシラン（Ｓｉ（ＯＣ２Ｈ５）４）、テトラプロポキシシラン（Ｓｉ（Ｏ−ｎ−又はイソ−Ｃ３Ｈ７）４）、Ｓｉ（ＯＣ４Ｈ９）４、及び更にはＳｉＣｌ４、ＨＳｉＣｌ３、Ｓｉ（ＯＯＣＣＨ３）４、又はそれらの混合物が好まれる。テトラメトキシシラン若しくはテトラエトキシシラン等のテトラアルコキシシラン、又はそれらの混合物が特に好ましい。
【００２４】
本組成物は加水分解性金属化合物を更に含む。
【００２５】
金属化合物は、加水分解性金属化合物、換言すると水との反応によって置き換えることができる、すなわち加水分解によって除去可能な少なくとも１つの基を含有する金属化合物である。
【００２６】
かかる化合物は例えば、ハロゲン化物、例えばフッ化物、塩化物、臭化物若しくはヨウ化物、アルコキシド、カルボン酸化合物、シアン化物、又は硫化物である。
【００２７】
本発明の発展形態において、本化合物は式（ＩＩ）：
ＭＸｎ            （ＩＩ）
（式中、Ｍは第Ｉａ族、第ＩＩａ族、第ＩＩＩａ族、第ＩＶａ族〜第ＶＩａ族、及び第Ｉｂ族〜第ＶＩＩＩｂ族から選択される）の化合物である。ＭはＭｇ、Ｃａ、Ｓｒ、Ｂａ、Ｓｃ、Ｙ、Ｔｉ、Ｚｒ、Ｈｆ、Ｖ、Ｎｂ、Ｔａ、Ｃｒ、Ｍｏ、Ｗ、Ｍｎ、Ｒｅ、Ｆｅ、Ｒｏ、Ｏｓ、Ｃｏ、Ｒｈ、Ｉｒ、Ｎｉ、Ｐｄ、Ｐｔ、Ｃｕ、Ａｇ、Ａｕ、Ｚｎ、Ｃｄ、Ｈｇ、Ｂ、Ａｌ、Ｇａ、Ｉｎ、Ｔｌ、Ｓｉ、Ｇｅ、Ｓｎ、Ｐｂ、Ａｓ、Ｓｂ及びＢｉであるのが特に好ましい。ＭはＺｎ、Ａｌ、Ｍｇ、Ｃａ、Ｔｉ、Ｚｒ、Ｃｕ、Ｎｉ、Ｆｅ、Ｐｄ、Ｐｔ、Ｒｕ、Ｒｈ及びＣｏであるのが特に好ましい。ＭはＺｎ、Ａｌ、Ｔｉ、Ｚｒ、Ｎｉ、Ｃｕ、Ｍｇ、Ｃａ、Ｆｅであるのがとりわけ好ましい。これらの元素のイオンに関して、特に注目すべきものはＭｇ２＋、Ｃａ２＋、Ｓｒ２＋、Ｂａ２＋、Ｓｃ３＋、Ｙ３＋、Ｔｉ４＋、Ｚｒ４＋、Ｈｆ４＋、Ｖ４＋、Ｖ３＋、Ｖ２＋、Ｎｂ３＋、Ｔａ３＋、Ｃｒ３＋、Ｍｏ３＋、Ｗ３＋、Ｍｎ３＋、Ｍｎ２＋、Ｒｅ３＋、Ｒｅ２＋、Ｆｅ３＋、Ｆｅ２＋、Ｒｕ３＋、Ｒｕ２＋、Ｏｓ３＋、Ｏｓ２＋、Ｃｏ３＋、Ｃｏ２＋、Ｒｈ２＋、Ｒｈ＋、Ｉｒ２＋、Ｉｒ＋、Ｎｉ２＋、Ｎｉ＋、Ｐｄ２＋、Ｐｄ＋、Ｐｔ２＋、Ｐｔ＋、Ｃｕ２＋、Ｃｕ＋、Ａｇ＋、Ａｕ＋、Ｚｎ２＋、Ｃｄ２＋、Ｈｇ２＋、Ａｌ３＋、Ｇａ３＋、Ｉｎ３＋、Ｔｌ３＋、Ｓｉ４＋、Ｓｉ２＋、Ｇｅ４＋、Ｇｅ２＋、Ｓｎ４＋、Ｓｎ２＋、Ｐｂ４＋、Ｐｂ２＋、Ａｓ５＋、Ａｓ３＋、Ａｓ＋、Ｓｂ５＋、Ｓｂ３＋、Ｓｂ＋、Ｂｉ５＋、Ｂｉ３＋及びＢｉ＋である。式中、ｎは金属の価数に相当する。
【００２８】
同様に、例えば周期表の第Ｉ族及び第ＩＩ族の主族元素（例えばＮａ、Ｋ、Ｃａ及びＭｇ）、並びに周期表の第Ｖ族〜第ＶＩＩＩ族の遷移元素（例えばＭｎ、Ｃｒ、Ｆｅ及びＮｉ）の加水分解性化合物を使用することが可能である。Ｃｅ等のランタノイドの加水分解性化合物を使用することもできる。好ましい金属化合物は、ＭがＡｌ、Ｂ、Ｓｎ、Ｆｅ、Ｔｉ、Ｚｒ、Ｖ又はＺｎ、好ましくはＡｌ、Ｆｅ、Ｔｉ又はＺｒであるものであり、Ｔｉが特に好ましい。２つ以上の金属化合物の混合物も使用することができる。
【００２９】
Ｘは好ましくは式（Ｉ）に規定される加水分解性ラジカルであり、２つのＸ基が１つのオキソ基で置き換えられていてもよい。
【００３０】
好ましい金属化合物は例えば、Ｂ、Ａｌ、Ｚｒ、特にＴｉのアルコキシド又はハロゲン化物である。好適な加水分解性金属化合物は例えば、Ａｌ（ＯＣＨ３）３、Ａｌ（ＯＣ２Ｈ５）３、Ａｌ（Ｏ−ｎ−Ｃ３Ｈ７）３、Ａｌ（Ｏ−イソ−Ｃ３Ｈ５）３、Ａｌ（Ｏ−ｎ−Ｃ４Ｈ９）３、Ａｌ（Ｏ−ｓｅｃ−Ｃ４Ｈ９）３、ＡｌＣｌ３、ＡｌＣｌ（ＯＨ）２、Ａｌ（ＯＣ２Ｈ４ＯＣ４Ｈ９）３、ＴｉＣｌ４、Ｔｉ（ＯＣ２Ｈ５）４、Ｔｉ（Ｏ−ｎ−Ｃ３Ｈ７）４、Ｔｉ（Ｏ−ｉ−Ｃ３Ｈ７）４、Ｔｉ（ＯＣ４Ｈ９）４、Ｔｉ（２−エチルヘキソキシ）４、ＺｒＣｌ４、Ｚｒ（ＯＣ２Ｈ５）４、Ｚｒ（Ｏ−ｎ−Ｃ３Ｈ７）４、Ｚｒ（Ｏ−ｉ−Ｃ３Ｈ７）４、Ｚｒ（ＯＣ４Ｈ９）４、ＺｒＯＣｌ２、Ｚｒ（２−エチルヘキソキシ）４、並びに更に例えば錯体形成ラジカル、例えばβ−ジケトン及び（メタ）アクリロイルラジカルを有するＺｒ化合物又はＴｉ化合物、ホウ酸、ＢＣｌ３、Ｂ（ＯＣＨ３）３、Ｂ（ＯＣ２Ｈ５）３、ＳｎＣｌ４、Ｓｎ（ＯＣＨ３）４、Ｓｎ（ＯＣ２Ｈ５）４、ＶＯＣｌ３、及びＶＯ（ＯＣＨ３）３である。ＴｉＯＣｌ２等の金属化合物は、部分的又は完全に加水分解された形態で存在してもよい。加水分解は、これらの化合物を組成物に添加する前に、これらの化合物を水、好ましくは化合物の加水分解性基に対して測定して例えば２倍〜１０倍過剰の過剰量の水、すなわち加水分解性基１モル当たり２モル〜１０モルの水と反応させることによって達成することができる。代替的に加水分解は、化学量論量又は準化学量論量の水を用いて行うことができる。
【００３１】
上述の配位結合を形成することができる、少なくとも１つの有機化合物の官能基としては、特に下記の官能基、例えば−ＣＯ２Ｈ、−ＮＨ２、−ＯＨ、−ＳＨ、−ＣＳ２Ｈ、−ＮＯ２、−Ｂ（ＯＨ）２、−ＳＯ３Ｈ、−Ｇｅ（ＯＨ）３、−Ｓｎ（ＯＨ）３、−Ｓｉ（ＳＨ）４、−Ｇｅ（ＳＨ）４、−Ｓｎ（ＳＨ）３、−ＰＯ３Ｈ、−ＡｓＯ３Ｈ、−ＡｓＯ４Ｈ、−Ｐ（ＳＨ）３、−Ａｓ（ＳＨ）３、−ＣＨ（ＲＳＨ）２、−Ｃ（ＲＳＨ）３、−ＣＨ（ＲＮＨ２）２、−Ｃ（ＲＮＨ２）３、−ＣＨ（ＲＯＨ）２、−Ｃ（ＲＯＨ）３、−ＣＨ（ＲＣＮ）２、−Ｃ（ＲＣＮ）３（ここでＲは例えば、好ましくは１個、２個、３個、４個若しくは５個の炭素原子を有するアルキレン基、例えばメチレン基、エチレン基、ｎ−プロピレン基、イソプロピレン基、ｎ−ブチレン基、イソブチレン基、ｔｅｒｔ−ブチレン基若しくはｎ−ペンチレン基等、又は任意に縮合していても、互いに独立してそれぞれの場合で好適な方法で少なくとも１つの置換基で置換されていてもよく、及び／又は互いに独立して例えばＮ、Ｏ及び／又はＳ等の少なくとも１つのヘテロ原子を含んでいてもよい、例えば２つのＣ６環等の１個若しくは２個の芳香核を含有するアリール基である）が挙げられる。同様に好ましい実施の形態によれば、上述のラジカルＲが存在しない官能基が言及される。かかる基としては、−ＣＨ（ＳＨ）２、−Ｃ（ＳＨ）３、−ＣＨ（ＮＨ２）２、−Ｃ（ＮＨ２）３、−ＣＨ（ＯＨ）２、−Ｃ（ＯＨ）３、−ＣＨ（ＣＮ）２又は−Ｃ（ＣＮ）３が挙げられる。
【００３２】
好ましい基は、アミノ基、カルボン酸基、ヒドロキシル基及びチオール、又はかかる基の前駆体であり、カルボン酸が好ましい。
【００３３】
カルボン酸基の前駆体は例えば、無水物基、エステル又はアミドである。化合物は複数の異なるかかる基及び／又は前駆体も含み得る。
【００３４】
少なくとも２つの官能基は原則として、これらの官能基を含有する有機化合物が、配位結合を形成するとともに、骨格材料を生成する、すなわち少なくとも１つの金属化合物及び／又は少なくとも１つのシラン化合物と配位結合することが可能であれば、任意の好適な有機化合物と結合することができる。
【００３５】
少なくとも２つの官能基を含有する有機化合物は、飽和若しくは不飽和脂肪族化合物、若しくは芳香族化合物、又は脂肪族化合物及び芳香族化合物の両方に由来するものであるのが好ましい。
【００３６】
脂肪族化合物又は脂肪族化合物及び芳香族化合物の両方の脂肪族部分は、線形及び／又は分岐及び／又は環状であってもよく、１つの化合物当たり複数の環を有することも可能である。更に好まれるのは、脂肪族化合物又は脂肪族化合物及び芳香族化合物の両方の脂肪族部分が、１個〜１５個、より好ましくは１個〜１４個、より好ましくは１個〜１３個、より好ましくは１個〜１２個、より好ましくは１個〜１１個、特に好ましくは例えば、１個、２個、３個、４個、５個、６個、７個、８個、９個又は１０個のＣ原子等の１個〜１０個のＣ原子を含むことである。これに関してとりわけメタン、アダマンタン、アセチレン、エチレン又はブタジエンが特に好ましい。
【００３７】
芳香族化合物又は芳香族化合物及び脂肪族化合物の両方の芳香族部分は、１つ又はそうでなければ例えば２つ、３つ、４つ若しくは５つの核等の２つ以上の核を有していてもよく、核が互いに分離して存在し、及び／又は少なくとも２つの核が縮合形態で存在することが可能である。特に好まれるのは、芳香族化合物又は脂肪族化合物及び芳香族化合物の両方の芳香族部分が、１つ、２つ又は３つの核を含むことであり、この場合１つ又は２つの核が特に好ましい。その上、互いに独立して、上述の化合物の各核は、例えばＮ、Ｏ、Ｓ、Ｂ、Ｐ、Ｓｉ、Ａｌ、好ましくはＮ、Ｏ及び／又はＳ等の少なくとも１つのヘテロ原子を含んでいてもよい。更に好まれるのは、芳香族化合物又は芳香族化合物及び脂肪族化合物の両方の芳香族部分が、１つ又は２つのＣ６核を含むことであり、この場合２つの核が互いに別々に又は縮合形態で存在する。芳香族化合物としては特に、ベンゼン、ナフタレン及び／又はビフェニル、及び／又はビピリジル及び／又はピリジルが挙げられる。
【００３８】
例えばとりわけ、トランス−ムコン酸又はフマル酸又はフェニレンビスアクリル酸が言及される。
【００３９】
本発明における例は、ジカルボン酸、例えばシュウ酸、コハク酸、酒石酸、１，４−ブタンジカルボン酸、４−オキソピラン−２，６−ジカルボン酸、１，６−ヘキサン−ジカルボン酸、デカンジカルボン酸、１，８−ヘプタデカンジカルボン酸、１，９−ヘプタデカンジカルボン酸、ヘプタデカンジカルボン酸、アセチレンジカルボン酸、１，２−ベンゼンジカルボン酸、２，３−ピリジンジカルボン酸、ピリジン−２，３−ジカルボン酸、１，３−ブタジエン−１，４−ジカルボン酸、１，４−ベンゼンジカルボン酸、ｐ−ベンゼンジカルボン酸、イミダゾール−２，４−ジカルボン酸、２−メチルキノリン−３，４−ジカルボン酸、キノリン−２，４−ジカルボン酸、キノキサリン−２，３−ジカルボン酸、６−クロロキノキサリン−２，３−ジカルボン酸、４，４’−ジアミノフェニルメタン−３，３’−ジカルボン酸、キノリン−３，４−ジカルボン酸、７−クロロ−４−ヒドロキシキノリン−２，８−ジカルボン酸、ジイミドジカルボン酸、ピリジン−２，６−ジカルボン酸、２−メチルイミダゾール−４，５−ジカルボン酸、チオフェン−３，４−ジカルボン酸、２−イソプロピルイミダゾール−４，５−ジカルボン酸、テトラヒドロピラン−４，４−ジカルボン酸、ペリレン−３，９−ジカルボン酸、ペリレンジカルボン酸、Ｐｌｕｒｉｏｌ  Ｅ  ２００−ジカルボン酸、３，６−ジオキサオクタンジカルボン酸、３，５−シクロヘキサジエン−１，２−ジカルボン酸、オクタンジカルボン酸、ペンタン−３，３−カルボン酸、４，４’−ジアミノ−１，１’−ジフェニル−３，３’−ジカルボン酸、４，４’−ジアミノジフェニル−３，３’−ジカルボン酸、ベンジジン−３，３’−ジカルボン酸、１，４−ビス（フェニルアミノ）ベンゼン−２，５−ジカルボン酸、１，１’−ジナフチルジカルボン酸、７−クロロ−８−メチルキノリン−２，３−ジカルボン酸、１−アニリノアントラキノン−２，４’−ジカルボン酸、ポリテトラヒドロフラン−２５０−ジカルボン酸、１，４−ビス（カルボキシメチル）ピペラジン−２，３−ジカルボン酸、７−クロロキノリン−３，８−ジカルボン酸、１−（４−カルボキシ）−フェニル−３−（４−クロロ）−フェニルピラゾリン−４，５−ジカルボン酸、１，４，５，６，７，７−ヘキサクロロ−５−ノルボルネン−２，３−ジカルボン酸、フェニルインダンジカルボン酸、１，３−ジベンジル−２−オキソイミダゾリジン−４，５−ジカルボン酸、１，４−シクロヘキサンジカルボン酸、ナフタレン−１，８−ジカルボン酸、２−ベンゾイルベンゼン−１，３−ジカルボン酸、１，３−ジベンジル−２−オキソイミダゾリジン−４，５−ｃｉｓ−ジカルボン酸、２，２’−ビキノリン−４，４’−ジカルボン酸、ピリジン−３，４−ジカルボン酸、３，６，９−トリオキサウンデカンジカルボン酸、ヒドロキシベンゾフェノンジカルボン酸、Ｐｌｕｒｉｏｌ  Ｅ  ３００−ジカルボン酸、Ｐｌｕｒｉｏｌ  Ｅ  ４００−ジカルボン酸、Ｐｌｕｒｉｏｌ  Ｅ  ６００−ジカルボン酸、ピラゾール−３，４−ジカルボン酸、２，３−ピラジンジカルボン酸、５，６−ジメチル−２，３−ピラジンジカルボン酸、４，４’−ジアミノジフェニルエーテルジイミドジカルボン酸、��，４’−ジアミノジフェニルメタンジイミドジカルボン酸、４，４’−ジアミノジフェニルスルホンジイミドジカルボン酸、２，６−ナフタレンジカルボン酸、１，３−アダマンタンジカルボン酸、１，８−ナフタレンジカルボン酸、２，３−ナフタレンジカルボン酸、８−メトキシ−２，３−ナフタレンジカルボン酸、８−ニトロ−２，３−ナフタレンカルボン酸、８−スルホ−２，３−ナフタレンジカルボン酸、アントラセン−２，３−ジカルボン酸、２’，３’−ジフェニル−ｐ−ターフェニル−４，４’’−ジカルボン酸、ジフェニルエーテル４，４’−ジカルボン酸、イミダゾール−４，５−ジカルボン酸、４−（１Ｈ）−オキソチオクロメン−２，８−ジカルボン酸、５−ｔｅｒｔ−ブチル−１，３−ベンゼンジカルボン酸、７，８−キノリン−ジカルボン酸、４，５−イミダゾールジカルボン酸、４−シクロヘキセン−１，２−ジカルボン酸、ヘキサトリアコンタンジカルボン酸、テトラデカンジカルボン酸、１，７−ヘプタジカルボン酸、５−ヒドロキシ−１，３−ベンゼンジカルボン酸、ピラジン−２，３−ジカルボン酸、フラン−２，５−ジカルボン酸、１−ノネン−６，９−ジカルボン酸、エイコセンジカルボン酸、４，４’−ジヒドロキシジフェニルメタン−３，３’−ジカルボン酸、１−アミノ−４−メチル−９，１０−ジオキソ−９，１０−ジヒドロアントラセン−２，３−ジカルボン酸、２，５−ピリジンジカルボン酸、シクロヘキセン−２，３−ジカルボン酸、２，９−ジクロロフルオルビン−４，１１−ジカルボン酸、７−クロロ−３−メチルキノリン−６，８−ジカルボン酸、２，４−ジクロロベンゾフェノン−２’，５’−ジカルボン酸、１，３−ベンゼンジカルボン酸、２，６−ピリジンジカルボン酸、１−メチルピロール−３，４−ジカルボン酸、１−ベンジル−１Ｈ−ピロール−３，４−ジカルボン酸、アントラキノン−１，５−ジカルボン酸、３，５−ピラゾールジカルボン酸、２−ニトロベンゼン−１，４−ジカルボン酸、ヘプタン−１，７−ジカルボン酸、シクロブタン−１，１−ジカルボン酸、１，１４−テトラデカンジカルボン酸、５，６−デヒドロノルボルナン−２，３−ジカルボン酸、若しくは５−エチル−２，３−ピリジンジカルボン酸等；トリカルボン酸、例えば、２−ヒドロキシ−１，２，３−プロパントリカルボン酸、７−クロロ−２，３，８−キノリントリカルボン酸、１，２，４−ベンゼントリカルボン酸、１，２，４−ブタントリカルボン酸、２−ホスホノ−１，２，４−ブタントリカルボン酸、１，３，５−ベンゼントリカルボン酸、１−ヒドロキシ−１，２，３−プロパントリカルボン酸、４，５−ジヒドロ−４，５−ジオキソ−１Ｈ−ピロロ［２，３−Ｆ］キノリン−２，７，９−トリカルボン酸、５−アセチル−３−アミノ−６−メチルベンゼン−１，２，４−トリカルボン酸、３−アミノ−５−ベンゾイル−６−メチルベンゼン−１，２，４−トリカルボン酸、１，２，３−プロパントリカルボン酸、若しくはアウリン（aurine）トリカルボン酸等；又はテトラカルボン酸、例えば１，１−ジオキシドペリロ［１，１２−ＢＣＤ］チオフェン−３，４，９，１０−テトラカルボン酸、ペリレン−３，４，９，１０−テトラカルボン酸若しくはペ��レン−１，１２−スルホニル−３，４，９，１０−テトラカルボン酸等のペリレンテトラカルボン酸、１，２，３，４−ブタンテトラカルボン酸若しくはメソ−１，２，３，４−ブタンテトラカルボン酸等のブタンテトラカルボン酸、デカン−２，４，６，８−テトラカルボン酸、１，４，７，１０，１３，１６−ヘキサオキサシクロオクタデカン−２，３，１１，１２−テトラカルボン酸、１，２，４，５−ベンゼンテトラカルボン酸、１，２，１１，１２−ドデカンテトラカルボン酸、１，２，５，６−ヘキサンテトラカルボン酸、１，２，７，８−オクタンテトラカルボン酸、１，４，５，８−ナフタレンテトラカルボン酸、１，２，９，１０−デカンテトラカルボン酸、ベンゾフェノンテトラカルボン酸、３，３’，４，４’−ベンゾフェノンテトラカルボン酸、テトラヒドロフランテトラカルボン酸、若しくはシクロペンタン−１，２，３，４−テトラカルボン酸等のシクロペンタンテトラカルボン酸である。
【００４０】
任意に少なくとも一置換された単環式、二環式、三環式、四環式又はより高次の多環式の芳香族ジカルボン酸、トリカルボン酸又はテトラカルボン酸を使用することが特に好ましい。各核が少なくとも１つのヘテロ原子を含み、２つ以上の核が同一の又は異なるヘテロ原子を含むことが可能である。例えば単環式ジカルボン酸、単環式トリカルボン酸、単環式テトラカルボン酸、二環式ジカルボン酸、二環式トリカルボン酸、二環式テトラカルボン酸、三環式ジカルボン酸、三環式トリカルボン酸、三環式テトラカルボン酸、四環式ジカルボン酸、四環式トリカルボン酸及び／又は四環式テトラカルボン酸が好まれる。好適なヘテロ原子は例えば、Ｎ、Ｏ、Ｓ、Ｂ、Ｐ、Ｓｉ、Ａｌであり、本明細書で好ましいヘテロ原子はＮ、Ｓ及び／又はＯである。これに関する好適な置換基はとりわけ、−ＯＨ、ニトロ基、アミノ基、又はアルキル基若しくはアルコキシ基である。
【００４１】
少なくとも二座有機化合物としての使用に特に好ましいのは、アセチレンジカルボン酸（ＡＤＣ）、ベンゼンジカルボン酸、ナフタレンジカルボン酸、例えば４，４’−ビフェニルジカルボン酸等のビフェニルジカルボン酸（ＢＰＤＣ）、例えば２，２’−ビピリジンジカルボン酸、例えば２，２’−ビピリジン−５，５’−ジカルボン酸等のビピリジンジカルボン酸、例えば１，２，３−ベンゼントリカルボン酸若しくは１，３，５−ベンゼントリカルボン酸等のベンゼントリカルボン酸（ＢＴＣ）、１，３，５，７−アダマンタンテトラカルボン酸（ＡＴＣ）、アダマンタンジベンゾエート（ＡＤＢ）、ベンゼントリベンゾエート（ＢＴＢ）、メタンテトラベンゾエート（ＭＴＢ）、アダマンタンテトラベンゾエート、１，２，４，５−ベンゼンテトラカルボン酸、又は例えば２，５−ジヒドロキシテレフタル酸等のジヒドロキシテレフタル酸（ＤＨＢＤＣ）、１，２，４，５−ベンゼンテトラカルボン酸（＝ピロメリット酸）、３，３’−４，４’−ビフェニルテトラカルボン酸、３，３’−４，４’−ベンゾフェノンテトラカルボン酸（＝３，３’−４，４’−ベンゾイルベンゼンテトラカルボン酸）、３，３’−４，４’−イソプロピリデンジフタル酸、３，３’−４，４’−オキシジフタル酸、及び（ヘキサフルオロイソプロピリデン）ジフタル酸である。
【００４２】
とりわけイソフタル酸、テレフタル酸、２，５−ジヒドロキシテレフタル酸、１，２，３−ベンゼントリカルボン酸、１，３，５−ベンゼントリカルボン酸、１，２，４，５−ベンゼンテトラカルボン酸、又は２，２’−ビピリジン−５，５’−ジカルボン酸が使用に特に好ましい。
【００４３】
上述の化合物に加えて、例えばこれらの無水物、エステル又はアミド等のこれらの酸の前駆体又は異形体（variants）を使用することも可能である。低級アルコール、例えばメタノール、エタノール、イソプロパノール又はｔｅｒｔ−ブタノール等のヒドロキシル基を有する溶媒を使用する場合、対応するエステルが本組成物において形成されていてもよい。無水物を使用する場合、遊離酸基の数を、水を添加することで調整することができる。有機化合物に存在するカルボン酸基が化合物内で環状無水物を形成することができる場合、無水物が特に好ましい。特に好ましい化合物については、このような対応する無水物は、１，２，４，５−ベンゼンテトラカルボン酸１，２：４，５−二無水物である。
【００４４】
これらの最低限の二座有機化合物に加えて、ＭＯＦは、１つ又は複数の単座配位子を更に含んでいてもよい。
【００４５】
ＭＯＦを調製するのに好適な溶媒としては、水、アルコール、好ましくは、メタノール、エタノール、１−プロパノール、イソプロパノール及び１−ブタノール等の低級脂肪族アルコール（Ｃ１〜Ｃ８アルコール）、ケトン、好ましくはアセトン及びメチルイソブチルケトン等の低級ジアルキルケトン、エーテル、好ましくはジエチルエーテル等の低級ジアルキルエーテル、又はエチレングリコール若しくはプロピレングリコール等のジオール（Ｃ１〜Ｃ６アルコール）のモノエーテル、ジメチルホルムアミド等のアミド、テトラヒドロフラン、ジオキサン、ジメチルスルホキシド等のスルホキシド、スルホン、アセトニトリル若しくはブチルグリコール、並びにそれらの混合物が挙げられる。水及びアルコールを使用するのが好ましい。高沸点溶媒を使用してもよく、この例はトリエチレングリコール、ジエチレングリコールジエチルエーテル及びテトラエチレングリコールジメチルエーテル等のポリエーテルである。或る特定の場合、他の溶媒も有用であり、この例は軽質パラフィン（石油エーテル、アルカン及びシクロアルカン）、芳香族化合物、トルエン、複素芳香族化合物及びクロロベンゼン等のハロゲン化炭化水素である。コハク酸ジメチル、アジピン酸ジメチル、グルタル酸ジメチル、及びそれらの混合物等のジカルボン酸エステルも適用することができ、更に例えば炭酸プロピレン及び炭酸グリセロール等の環状カルボン酸エステルも適用することができる。
【００４６】
好ましい溶媒はアルコール及びエーテルであり、より好ましくはメタノール、エタノール、１−プロパノール、イソプロパノール及び１−ブタノール等の低級脂肪族アルコール、並びに更にエチレングリコール又はテトラヒドロフランである。好ましくはテトラヒドロフラン又はより好ましくは１０：１〜１：１０、非常に好ましくは２：１〜１：２の比率のイソプロパノールと１−ブタノールとの混合物である。
【００４７】
形成される配位高分子が、得られる組成物の溶液中にあることが重要である。塗布前に本組成物の遠心分離又は濾過が必要となる場合がある。そのため、好ましい配位高分子は選択溶媒に可溶性のものである。
【００４８】
同時に溶媒の選択によって、得られる配位高分子の構造に影響を与えることが可能である。
【００４９】
配位高分子の自己集合化により、シラン化合物及び金属化合物と有機化合物との比率を広範に変更することが可能である。この比率は、例えば金属イオンに対するケイ素のｍｍｏｌ量で測定され、１００：１〜１：１００であり得る。シラン化合物及び金属化合物は従来、有機化合物に対して過剰量で、好ましくはｍｍｏｌ量（有機化合物に対するケイ素と金属イオンとの合計量）で測定される１００：１〜１：１、好ましくは５０：１〜１：１という比率で用いられる。この比率は有機化合物が展開することができる配位結合の数、及び／又は有機化合物が少なくとも１つの配位結合を形成することができる異なる金属中心又はケイ素中心の数に応じたものであり得る。ｎ個の配位結合を形成することができる場合の比率は少なくともｎ：１であるのが好ましい。この場合、比率は５０：ｎ〜ｎ：１、好ましくは１０：ｎ〜ｎ：１であるのが好ましい。例えば有機化合物が２つの金属イオンに対する配位結合を展開することができる場合、モル比は５０：１〜２：１、好ましくは３０：１〜２：１、より好ましくは１０：１〜２：１であるのが好ましい。
【００５０】
別の重要な可変値はシラン化合物と金属化合物との比率である。配位高分子の構築によって、純粋なシラン系反射防止コーティングに比して、得られるコーティングの透過率を大幅に低下させることなく、高レベルの金属化合物を得られるＳｉＯ２の構造に組み込むことが可能である。ｍｍｏｌ量で測定される、シラン化合物中のケイ素と金属化合物中の金属イオンとの比率は、好ましくは１００：１〜１：２、より好ましくは１００：１〜１：１、非常に好ましくは５０：１〜１：１である。この比率は３０：１〜１：１又は２０：１〜１：１とすることもできる。
【００５１】
高レベルの金属化合物は、反射防止コートの屈折率に影響を与えることが可能であるだけではない。金属化合物はコーティングに硬度の増大等の他の特性を与えることもできる。
【００５２】
１つの好ましい形態において、金属化合物はチタン化合物である。結果として、反射防止コートには、光触媒特性を有する二酸化チタン画分が含まれる。この結果、反射防止コーティングに自浄特性を与えることもできる。ここでは別個の二酸化チタン粒子が形成されない代わりに、配位高分子により二酸化チタンが構造へと組み込まれる。
【００５３】
溶媒の量は組成物の更なる処理に応じて変動し得る。本発明の１つの好ましい形態において、組成物中のシラン化合物及び金属化合物の量は、０．００１ｍｏｌ／ｌ〜１０ｍｏｌ／ｌ、好ましくは０．０１ｍｏｌ／ｌ〜１ｍｏｌ／ｌ、より好ましくは０．１ｍｏｌ／ｌ〜０．８ｍｏｌ／ｌである。
【００５４】
本組成物の更なる用途に応じて、基板に塗布する前の組成物の固形分は、１〜２０ｗｔ％、より好ましくは２〜５ｗｔ％であるのが好ましい。
【００５５】
本組成物は更に、他の構成要素を含んでいてもよい。これらは光学系に慣用の添加剤とすることができる。例としては、可塑剤、増感剤、湿潤助剤、付着促進剤、流動制御剤、抗酸化剤、安定化剤、染料、及びフォトクロミック化合物又はサーモクロミック化合物である。
【００５６】
本発明の１つの形態において、本組成物は更に、光学的に活性な物質、例えば屈折率に影響を与える物質を含んでいてもよい。したがって、例えば（ＴＥＭによって測定される）粒径が５００ｎｍ未満の更なるナノ粒子を添加することが可能である。これらのナノ粒子は例えば、ＳｉＯ２、ＺｒＯ２及び／又はＴｉＯ２粒子とすることができる。
【００５７】
本発明は更に、反射防止コーティングを製造する方法に関する。
【００５８】
個々の工程を以下でより詳細に説明する。これらの工程は必ずしも示される順で行う必要はなく、概説される方法は示されていない更なる工程を含んでいてもよい。
【００５９】
第１の工程では、上記の組成物を準備する。組成物の粘度及び濃度を使用されるコーティングプロセスに適合させる必要があり得る。
【００６０】
続く工程では、組成物を基板に塗布する。コーティングは、ディッピング、フラッディング、ナイフコーティング、鋳込み（pouring）、遠心分離コーティング、射出、ブラッシング、スロットコーティング、メニスカスコーティング、流延成形、スピニング、又は噴霧等の慣用の技法に従って行うことができる。要求される粘度は、溶媒の添加又は除去によってもたらされ得る。好ましい（硬化状態での）コート厚は０．０１〜１μｍである。塗布量は、所望の屈折率及び塗布範囲に応じて、５０〜２００ｎｍ、好ましくは１００〜１５０ｎｍの範囲のコート厚が達成されるように選択されるのが好ましい。
【００６１】
コーティングに選択される基板は、熱処理に好適である限りにおいて、例えばガラス、セラミック、シリコン、金属、半導体材料、又はＰＥＴ、ＰＥ及びＰＰ等の（好ましくは透明の）プラスチックといった光学用途に適したものであるのが好ましい。
【００６２】
結晶性材料も可能である。この場合、特定の目的に適した任意の既知の結晶性材料が可能である。好ましい結晶性基板の例は、シリコン、ニオブ酸リチウム、タンタル酸リチウム、石英、サファイア、他の宝石又は半宝石、及び他の光学結晶、例えばＰｂＳ又はセレン等の電磁放射線の結晶検波器（crystalline detectors）、並びに光学フィルター（ＵＶ、ＩＲ、ＮＩＲ及びＶＩＳ）の基板であり、結晶性基板にはサファイアが特に好ましい。結晶性基板は透明な基板であるのが好ましい。基板は例えば、異なる材料から作製された支持体上に表面層の形態で存在していてもよい。
【００６３】
基板は任意の所望の形状を有していてもよい。例えば基板は、平板であるか、又は例えば凹凸型（concave or convex）のようなドーム型であってもよい。光学マルチコート系を基板の片側又は両側に設けることができる。基板は例えば方形（right-angled）若しくは円形のプレート若しくはレンズの形態又は任意の他の形態で存在していてもよい。１つの好ましい実施の形態において、基板は、結晶性材料から作製された、ウエハ、スクリーン、計器カバーガラス、結晶検波器、光学フィルター、又は時計皿である。或る特定の適用分野では、「ガラス」という呼称は、実際のガラスもこの用途に使用することができるように、商業的に又は当該技術分野において使用される結晶性基板で慣用されるものである。
【００６４】
続く工程では、塗布組成物を熱処理する。この処理では、コーティングを、好ましくは４００〜８００℃、より好ましくは４００〜６００℃、特には４００〜５００℃の温度に加熱し、例えば１分間〜１時間この温度に保持する。この間に、有機（炭素含有）構成要素が完全に焼失する。このようにして無機反射防止コートが得られる。
【００６５】
この方法によって、僅か一工程で、特に換言すると、単層コーティングのみを用いて、透過率が９４％を超える、好ましくは９８％を超える有効な反射防止コートを得ることが可能となる。
【００６６】
この方法によって作製されたコートの厚さは、０．０１〜１μｍ、好ましくは５０〜２００ｎｍの範囲、より好ましくは１００〜１５０ｎｍである。
【００６７】
これらのコートは、本組成物において指定された比率に従って、二酸化ケイ素と少なくとも１つの金属酸化物とを更に含む。金属酸化物は本組成物において記載されている化合物の金属酸化物である。
【００６８】
二酸化ケイ素中のＳｉと、金属酸化物中の金属イオンとのモル比に関しては、得られるコーティングは、反射防止特性を維持しながら、特に高い金属酸化物画分を有する。モル比は、好ましくは１００：１〜１：２、より好ましくは１００：１〜１：１、非常に好ましくは５０：１〜１：１である。モル比は、３０：１〜１：１又は２０：１〜１：１とすることもできる。
【００６９】
得られるコートは、特にその均質な気孔率が特徴である。これは記載のように有機化合物の選択によって制御することができる。結果として、屈折率が僅かしか変動しないコーティングが得られる。
【００７０】
この表面は更に、そのＢＥＴ表面積を特徴とし得る。
【００７１】
本発明の光学コーティングは例えば、下記用途の干渉系及び反射防止系として好適である：
光学フィルター：眼鏡（eyewear）業界の反射防止フィルター及び反射フィルター、ディスプレイ、スクリーン、半導体レーザー、マイクロレンズコーティング、太陽電池、「耐損傷」レーザー層、帯域通過フィルター、反射防止フィルター、吸収フィルター、並びにビーム分割器。
ホログラフィー層：導光系、情報記憶、レーザーカプラー、導波管、デコレーション及びアーキテクチャ。
エンボス加工（Embossable）層：検波器分野で注目を集める反射防止系、フラットディスプレイの照明、コピー機の結像、ファイバーオプティクス（光結合）。
リソグラフィー：導波管、グリッド、ピンホール、回折格子（点格子）等の微小光学素子の作製、並びにディスプレイ技術分野での、ファイバーチップカップリング及び結像光学系。
【００７２】
しかしながら、太陽熱収集器又は太陽電池等のソーラー用途でのコーティングも可能である。
【００７３】
更なる詳細及び特徴が、従属請求項と併せて好ましい例示的な実施形態の下記記載から明らかとなる。本明細書では、各特徴はそれ自体で又は互いに組み合わされた２つ以上の特徴として実現することができる。この目的を達成する実現性は、この例示的な実施形態に限定されるものではない。このため数値範囲は例えば、全ての、すなわち述べられていない中間値、更には全ての想定される部分区間を常に含む。
【実施例】
【００７４】
材料及び方法
化学物質
ピロメリット酸二無水物（１，２，４，５−ベンゼンテトラカルボン酸１，２：４，５−二無水物；Merck Suchardt OHG）；塩化チタン（ＩＶ）（ＴＩＣｌ４）（Fluka Analytical、Sigma-Aldrich Chemie GmbH）；テトラエトキシシラン（ＴＥＯＳ、ABCR GmbH & Co. KG）；テトラヒドロフラン（ＴＨＦ、Alfa-Aesar GmbH & Co KG）；イソプロパノール（ｉＰｒＯＨ、CWR International S.A.S.）；ｎ−ブタノール（ｎ−ＢｕＯＨ、Merck Schuchardt OHG）。使用する水は超純水（Millipore）とした。
【００７５】
コーティングの作製
作製したコーティング組成物をガラス基板（Marienfeld）に塗布した。これはディップコーティング機を用いて行った。コーティングは、１ｍｍ／ｓ、２ｍｍ／ｓ、３ｍｍ／ｓ及び４ｍｍ／ｓの速度で作製した。その後コーティングを全て、５００℃で２時間熱処理した。
【００７６】
実施例１
６．６７ｍｌのＴｉＣｌ４を２５ｍｌの水に添加して、３０分間撹拌した。
【００７７】
実施例２
２．７３ｇ（１２．５ｍｍｏｌ）のピロメリット酸二無水物及び２２５ｍｇ（１２．５ｍｍｏｌ）の水を５０．０ｍｌのｉＰｒＯＨ／ｎ−ＢｕＯＨ混合物（１：１（ｖ／ｖ）；体積基準）に添加して、４８時間撹拌した。
【００７８】
実施例３
２．１８ｇ（０．０１ｍｏｌ）のピロメリット酸二無水物及び０．３６ｇ（０．０２ｍｏｌ）の水を２２．５ｍｌのＴＨＦに添加して、４８時間撹拌した。
【００７９】
実施例４
２．７３ｇ（１２．５ｍｍｏｌ）のピロメリット酸二無水物及び０．９０ｍｇ（０．０５ｍｏｌ）の水を５０．０ｍｌのｉＰｒＯＨ／ｎ−ＢｕＯＨ混合物（１：１（ｖ／ｖ））に添加して、４８時間撹拌した。
【００８０】
実施例５
２５．０ｍｌのｉＰｒＯＨ／ｎ−ＢｕＯＨ混合物（１：１（ｖ／ｖ））を、撹拌しながら５．０ｍｌの実施例２の溶液、１．３０ｇ（６．２５ｍｍｏｌ）のＴＥＯＳ、及び０．１６ｍｌの実施例１の溶液と混ぜ合わせ、混合物を６時間撹拌した。
【００８１】
実施例６
２５．０ｍｌのｉＰｒＯＨ／ｎ−ＢｕＯＨ混合物（１：１（ｖ／ｖ））を、撹拌しながら２．８２ｇの実施例３の溶液、１．３０ｇ（６．２５ｍｍｏｌ）のＴＥＯＳ、及び０．１６ｍｌの実施例１の溶液と混ぜ合わせ、混合物を６時間撹拌した。
【００８２】
実施例７
実施例４の溶液に、撹拌しながら、６．５０ｇ（３１．３ｍｍｏｌ）のＴＥＯＳ及び０．８ｍｌの実施例１の溶液を添加（滴下）して、混合物を６時間撹拌した。
【００８３】
実施例８
５０ｍｌの実施例４の溶液に、撹拌しながら、３．１２ｇ（１４．９８ｍｍｏｌ）のＴＥＯＳ、５．２６ｍｌの実施例１の溶液（滴下によって）、及び９．００ｍｌのｉＰｒＯＨ／ｎ−ＢｕＯＨ混合物（１：１（ｖ／ｖ））を添加して、得られた溶液を６時間撹拌した。
【００８４】
実施例９
５０ｍｌの実施例４の溶液に、撹拌しながら、３．７３ｇ（１７．９０ｍｍｏｌ）のＴＥＯＳ、４．１０ｍｌの実施例１の溶液（滴下によって）、及び９．００ｍｌのｉＰｒＯＨ／ｎ−ＢｕＯＨ混合物（１：１（ｖ／ｖ））を添加して、得られた溶液を６時間撹拌した。
【００８５】
実施例１０
５０ｍｌの実施例４の溶液に、撹拌しながら、４．３６ｇ（２０．９３ｍｍｏｌ）のＴＥＯＳ、３．１５ｍｌの実施例１の溶液（滴下によって）、及び７．００ｍｌのｉＰｒＯＨ／ｎ−ＢｕＯＨ混合物（１：１（ｖ／ｖ））を添加して、得られた溶液を６時間撹拌した。
【００８６】
実施例１１
５０ｍｌの実施例４の溶液に、撹拌しながら、４．９８ｇ（２３．９０ｍｍｏｌ）のＴＥＯＳ、２．１０ｍｌの実施例１の溶液（滴下によって）、及び７．００ｍｌのｉＰｒＯＨ／ｎ−ＢｕＯＨ混合物（１：１（ｖ／ｖ））を添加して、得られた溶液を６時間撹拌した。
【００８７】
全ての実施例の溶液は、希釈する前に０．２μｍのフィルターを用いて濾過した。
【００８８】
コーティングの特性
光学特性
作製される全てのコーティングにおいて、反射防止効果は既に、直接的な目視による観察により明らかであった。
【００８９】
反射スペクトル及び透過スペクトルをともに、Ｃａｒｙ  ５０００分光計を用いて記録した。実施例５〜７の透過スペクトル及び反射スペクトルを図１及び２に示す。
【００９０】
機械的安定性の測定
コーティングの引っ掻き抵抗性を、ＡＳＴＭ  Ｄ３３６３鉛筆引っ掻き試験を用いて調べて、光学顕微鏡を用いて確認した。引っ掻き抵抗性を調べるのに、様々な鉛筆硬度を用いた。結果を図４〜６に示す。
【００９１】
接着試験
コーティングの接着品質を、クロスカット試験及びＡＳＴＭ  Ｄ３３５９粘着テープ試験によって調べた。測定される接着値は、実施例６及び７では５／５（これはクロスカット試験における１００％の接着、及び切断試験域での粘着テープ試験後の１００％の接着を意味する）、実施例５では４／４である。さらに試験結果を図７〜９に示し、表１にまとめる。
【００９２】
コーティングの屈折率（ｎ）及び厚さ
コーティングの屈折率及び厚さを偏光解析法（J. A. Woollan Co, Inc.、Ｍ−２０００  ＤＩ、Ｓｐｅｃｔｒｏｓｃｏｐｉｃ  Ｅｌｌｉｐｓｏｍｅｔｅｒ）によって測定した。結果を表２で報告する。
【００９３】
モルフォロジー及び微小構造の研究
構造のモルフォロジー及び微小構造を、走査型電子顕微鏡検査（ＳＥＭ）を用いて調べた。実施例５、６及び７のコーティングの画像を図１０〜１５に示す。
【００９４】
光触媒活性
図１６に、実施例１１のコーティングの光触媒活性の測定結果を示す。
【００９５】
測定は、キセノンエミッタ（xenon emitter）を備えるＨｅｒａｅｕｓ  Ｓｕｎｔｅｓｔ  ＣＰＳにおいて、コーティングスライドを、１０ｍｇ／ｌのメチルバイオレットの水溶液１５０ｇで被覆し、１０時間曝露することで行った。蒸発水を一定間隔で（３０分毎に）作製した。測定は１０時間の実験終了後に行った。
【００９６】
比較実験
金属化合物なしでは、すなわち実施例１では、有用なコートは得られなかった。
【００９７】
【表１】
0006526418.tif 000002
【００９８】
【表２】
0006526418.tif 000003
【図１】
0006526418.tif 000004
【図２】
0006526418.tif 000005
【図３】
0006526418.tif 000006
【図４】
0006526418.tif 000007
【図５】
0006526418.tif 000008
【図６】
0006526418.tif 000009
【図７】
0006526418.tif 000010
【図８】
0006526418.tif 000011
【図９】
0006526418.tif 000012
【図１０】
0006526418.tif 000013
【図１１】
0006526418.tif 000014
【図１２】
0006526418.tif 000015
【図１３】
0006526418.tif 000016
【図１４】
0006526418.tif 000017
【図１５】
0006526418.tif 000018
【図１６】
0006526418.tif 000019